(57)【要約】【課題】オゾンガス等の有害ガスによる褪色を抑制し、かつインク吸収速度が速く、高光沢なプリントが得られるインクジェット記録インクを提供する。【解決手段】少なくとも色剤とポリマー微粒子分散物を含有するインクジェット記録インクであって、ポリマー微粒子分散物の平均粒径ｘ（ｎｍ）と、ポリマー微粒子分散物の固形分添加量ｙ（％）との関係が下記式に該当することを特徴とするインクジェット記録インク。式        ０．０４＜（ｙ／ｘ）０．５＜０．４３【選択図】        なし【特許請求の範囲】
【請求項１】
少なくとも色剤とポリマー微粒子分散物を含有するインクジェット記録インクであって、ポリマー微粒子分散物の平均粒径ｘ（ｎｍ）と、ポリマー微粒子分散物の固形分添加量ｙ（％）との関係が下記式に該当することを特徴とするインクジェット記録インク。
式        ０．０４＜（ｙ／ｘ）０．５＜０．４３
【請求項２】
ポリマー微粒子分散物の平均粒径ｘ（ｎｍ）が２０ｎｍ以上２００ｎｍ以下であることを特徴とする請求項１記載のインクジェット記録インク。
【請求項３】
ポリマー微粒子分散物の最低造膜温度が３０℃以下であることを特徴とする請求項１又は２に記載のインクジェット記録インク。
【請求項４】
請求項１〜３の何れか１項に記載のインクジェット記録インクを用いて、空隙型記録媒体に印字することを特徴とするインクジェット記録方法。
【請求項５】
空隙型記録媒体が、少なくともフィラー、水溶性バインダーおよびカチオンポリマーを含有し、フィラー／（水溶性バインダー＋カチオンポリマー）の比率が、３〜１２の範囲であることを特徴とする請求項４に記載のインクジェット記録方法。
【請求項６】
請求項４又は５に記載のインクジェット記録方法で記録したことを特徴とするインクジェットプリント。
【発明の詳細な説明】
【０００１】
【発明の属する技術分野】
本発明は、新規なインクジェット記録インク、インクジェット記録方法及びインクジェットプリントに関する。
【０００２】
【従来の技術】
近年、インクジェット技術の進歩は目覚ましく、プリンター技術、インク技術、専用記録媒体技術の向上と相まって写真画質と呼ばれる高画質の記録が可能となっている。画質の向上に伴い、インクジェット画像の保存性が従来の銀塩写真と比較されるようになり、特に染料インクにおいて、インクジェット画像の耐水性、耐にじみ性の弱さといった色剤の移動を伴う劣化や、耐光性や耐酸化性ガス性への弱さといった色剤特有の化学反応を伴う劣化が指摘されている。
【０００３】
特に、近年大気中に微量に含まれるオゾンガスによるインクジェット記録画像の褪色が問題になっている。
【０００４】
染料インクによる記録画像の保存性向上を目的に、画像表面に樹脂による被膜を形成する試みがなされている。
【０００５】
例えば、特開昭５９−２２２３８１号、特開平４−２１４４６号、同１０−３１５４４８号、同１１−５３６２号、同１１−１９２７７５号には、記録媒体の最表層に、熱可塑性有機高分子粒子からなる層を設け、画像記録後、熱可塑性有機高分子粒子を溶融、皮膜化し、結果として、高分子の保護膜を形成することにより、耐水性、耐候性の改良及び画像の光沢付与を達成している。
【０００６】
この方法は画像保存性向上にはある程度効果はあるが、専用の記録媒体が必要なこと、加熱定着装置が必要であること、加熱定着時にインク溶媒の蒸発によるふくれが発生したり、膜はがれが発生する等制御が難しい等実用面での課題が大きい。また、最表層の熱可塑性有機高分子粒子からなる層がインク吸収性を阻害する欠点も有していた。
【０００７】
また、特開昭５５−１８４１２号、特開平１１−１９９８０８号にはインクにラテックスあるいはポリマー微粒子を添加することで耐水性や耐光性を向上している。さらに、オゾンガス耐性向上を目的にインクへの樹脂添加が開示されており（例えば、特許文献１参照）、またインクにラテックスあるいはポリマー微粒子を添加する技術（例えば、特許文献２〜５参照）が開示されている。
【０００８】
上記公報記載のインクにラテックスあるいはポリマー微粒子を添加する技術は、オゾンガス耐性向上に一定の効果を示すものの、同時にインク吸収性を低下することが多く、ビーディングやカラーブリードが発生し画質が劣化する。特に近年の印字速度の高速化や、濃淡インクを使用するプリンタでは顕著である。また、インク中のラテックスが画像上で皮膜形成するので一見光沢性の向上が期待され、高光沢の写真のようなプリントが得られると思われるが、上記公報記載の実施態様では高光沢は得られず、かえって低下してしまうことが分かった。
【０００９】
【特許文献１】
特開２００２−２４０４１３号公報
【００１０】
【特許文献２】
特開２００２−１９４２５３号公報
【００１１】
【特許文献３】
特開２００２−２６４４９０号公報
【００１２】
【特許文献４】
特開２００２−２８５０４９号公報
【００１３】
【特許文献５】
特開２００３−５５５８６号公報
【００１４】
【発明が解決しようとする課題】
本発明は上記課題に鑑みなされたものであり、第１の課題はオゾンガス等の有害ガスによる褪色を抑制し、かつインク吸収速度低下や、画質劣化を抑制することである。第２の課題は高光沢プリントを得ることである。
【００１５】
【課題を解決するための手段】
本発明の上記目的は、
（１）  少なくとも色剤とポリマー微粒子分散物を含有するインクジェット記録インクであって、ポリマー微粒子分散物の平均粒径ｘ（ｎｍ）と、ポリマー微粒子分散物の固形分添加量ｙ（％）との関係が下記式に該当することを特徴とするインクジェット記録インク。
【００１６】
式        ０．０４＜（ｙ／ｘ）０．５＜０．４３
（２）  ポリマー微粒子分散物の平均粒径ｘ（ｎｍ）が２０ｎｍ以上２００ｎｍ以下であることを特徴とする（１）に記載のインクジェット記録インク。
【００１７】
（３）  ポリマー微粒子分散物の最低造膜温度が３０℃以下であることを特徴とする（１）又は（２）に記載のインクジェット記録インク。
【００１８】
（４）  前記（１）〜（３）の何れか１項に記載のインクジェット記録インクを用いて、空隙型記録媒体に印字することを特徴とするインクジェット記録方法。
【００１９】
（５）  空隙型記録媒体が、少なくともフィラー、水溶性バインダーおよびカチオンポリマーを含有し、フィラー／（水溶性バインダー＋カチオンポリマー）の比率が、３〜１２の範囲であることを特徴とする（４）に記載のインクジェット記録方法。
【００２０】
（６）  前記（４）又は（５）に記載のインクジェット記録方法で記録したことを特徴とするインクジェットプリント。
により達成される。
【００２１】
本発明者らは、インクに添加するポリマー微粒子分散物によるインク吸収速度に与える影響を詳細に検討したところ、添加量を増やすと、それに応じてインク吸収速度は低下するが、このとき添加するポリマー微粒子分散物の平均粒径によって吸収速度低下への影響の大きさが異なることを発見した。さらに、ポリマー微粒子分散物の平均粒径と添加量の相方とインク吸収速度の関係を詳細に検討したところ、ポリマー微粒子分散物の平均粒径ｘ（ｎｍ）と、ポリマー微粒子分散物の固形分添加量ｙ（％）との関係が下記式に該当するときインク吸収速度低下が少なく、画質劣化も少ないことを発見した。
【００２２】
式        ０．０４＜（ｙ／ｘ）０．５＜０．４３
また、前記式の範囲に粒径と添加量を調整して用いると、オゾンガス褪色防止効果も十分に得られること、及び高い光沢画像が得られることを発見し本発明に至ったものである。
【００２３】
従来技術に挙げた各公報には、粒径及び添加量について、各々好ましい範囲の記載はあるが、粒径と添加量の双方に注目して、インク吸収速度や光沢性を向上することは全く記載されていないし、実施態様に記載の粒径、添加量の関係は本発明の範囲外である。
【００２４】
以下本発明の詳細について説明する。
始めに本発明のインクについて説明する。本発明のインクは色剤、ポリマー微粒子分散物および溶媒を主成分とする。本発明のインクの好ましい形態は水を主溶媒とする水系インクである。
【００２５】
インク中のポリマー微粒子分散物について説明する。
ポリマー微粒子分散物は、プリント上でオゾンガス褪色防止効果のあるバリヤ層を有効に形成するものを選択することができる。このため、プリント上での成膜性の優れたポリマー微粒子分散物を選択することができる。
【００２６】
このとき、ポリマー微粒子分散物のガラス転移温度Ｔｇや最低造膜温度ＭＦＴといった物性に着目して選択することは有効である。特に、室温で成膜性を有するポリマー微粒子分散物を選択することはプリント後の成膜促進工程を設ける必要もなく有効である。Ｔｇ又はＭＦＴが８０℃以下のものを選択すると良く、さらに５０℃以下のものが好ましく、より好ましくは３０℃以下のものを選択するのがよい。
【００２７】
また、プリンターもしくは付帯装置として加熱もしくは加圧といった成膜促進工程を設ける場合は、高いＴｇ又はＭＦＴのものを選択することができ、この場合、２５０℃以下のものを選択すると良く、さらに１５０℃以下のものが好ましく、より好ましくは１００℃以下のものを選択するのがよい。
【００２８】
ポリマー微粒子分散物の平均粒径は、オゾン褪色防止効果や発色性、プリント光沢、インク吸収性等を考慮して選択することができる。
【００２９】
特に発色性、プリント光沢に優れたプリントを得るには、平均粒径が３００ｎｍ以下のものを選択することが好ましく、更に２００ｎｍ以下のものがより好ましく、１２０ｎｍ以下のものは特に好ましい。
【００３０】
また、粒径の異なる複数のポリマー微粒子分散物を用いた場合は、全体の平均が上記範囲になるよう調整することが好ましい。
【００３１】
ポリマー微粒子分散物の電荷については以下の観点で選択することができる。インク保存性や、インク物性を好ましい範囲に制御するにはカチオン性の物は好ましくない。高い発色性、光沢性を得るには、ノニオン系のものを選択することが好ましい。ノニオン系のものとして好ましいのは、主にノニオン系界面活性剤を用いて分散されているものや、ＰＶＡなどの保護コロイドを用いて作製されたポリマー微粒子分散物であるが、分散性向上のため、少量のアニオン系活性剤を併用したり、酸性基を有するモノマーを併用したポリマーを用いることも好ましい範囲である。
【００３２】
ポリマー微粒子分散物は、水系で重合された分散物をそのまま、あるいは後処理したものを用いても良いし、溶媒系で重合されたポリマーを水系に分散したものを用いても良い。
【００３３】
ポリマー微粒子分散物としては、乳化重合系、乳化分散系のいずれでも良く、アクリル系、ウレタン系、スチレン系、酢酸ビニル系、塩化ビニリデン系、塩化ビニル系、スチレン−ブタジエン系、スチレン−アクリロニトリル系、ポリブタジエン系、ポリエチレン系、ポリイソブチレン系、ポリエステル系等から選択することができる。中でも、アクリル系、ウレタン系、塩化ビニリデン系、スチレン−ブタジエン系、スチレン−アクリロニトリル系が好ましい。
【００３４】
ポリマー微粒子分散物の添加量は、オゾン褪色防止効果のほか、インク吸収速度、発色性、光沢発現などを考慮して好ましくは０．５％から１０％の範囲で添加することができる。より好ましくは、１％〜５％の範囲で添加することができる。特に１〜２％の範囲が好ましい。
【００３５】
特にインク吸収速度を考慮して選択することは高画質プリントを得るうえで重要である。
【００３６】
このとき、好ましい添加量はポリマー微粒子分散物の平均粒径に依存する。
ポリマー微粒子分散物の平均粒径ｘ（ｎｍ）と、ポリマー微粒子分散物の固形分添加量ｙ（％）との関係が以下の式に該当する範囲で用いるとインク吸収性が高く、高画質プリントが得られる。
【００３７】
式      ０．０４＜（ｙ／ｘ）０．５＜０．４３
さらに以下の式に該当する範囲で用いるとよりインク吸収性が高く、高画質プリントが得られる。
【００３８】
式      ０．０４＜（ｙ／ｘ）０．５＜０．３３
さらに以下の式に該当する範囲で用いるとよりインク吸収性が高く、高画質プリントが得られ、特に空隙型記録媒体に印字する時に効果が顕著である。
【００３９】
式      ０．０４＜（ｙ／ｘ）０．５＜０．２３
さらに以下の式に該当する範囲で用いるとよりインク吸収性が高く、高画質プリントが得られ、特に空隙型記録媒体に印字する時に効果がいっそう顕著である。
【００４０】
式      ０．０４＜（ｙ／ｘ）０．５＜０．１３
ポリマー微粒子分散物添加は、全てのインクに用いても良いし、特定のインクのみに用いても良い。また、同一色で色剤濃度の異なる複数のインクセットを用いる場合、全てのインクにポリマー微粒子分散物を添加してもよいし、一部にのみ添加してもよい。このとき添加量は色、あるいは色剤濃度ごとに変えても構わない。オゾン褪色効果、発色性、光沢発現を考慮して選択できる。
【００４１】
特に、同一色で色剤濃度の異なる複数のインクセットを用いる場合、色剤濃度の低いインクにより多くのポリマー微粒子分散物を添加することは、低濃度域でのオゾン褪色防止効果や、画像中の光沢差を解消し、光沢の一様性を向上させる上で好ましい。
【００４２】
添加するポリマー微粒子分散物は、単独でも複数種を混合して用いても構わない。このとき、平均粒径の異なる２種以上のポリマー微粒子分散物を含有することは、耐擦性、アルバム保存時のくっつき防止に効果的である。このとき、粒径の大きい方の平均粒径は３００ｎｍ以上が好ましく、より好ましくは５００ｎｍ以上であり、１０００ｎｍ以上のものも用いることが出来る。
【００４３】
また、ＴｇあるいはＭＦＴの異なる２種以上のポリマー微粒子分散物を含有することは、耐擦性、アルバム保存時のくっつき防止に効果的である。このとき、ＴｇあるいはＭＦＴの大きい方のポリマー微粒子分散物のＴｇあるいはＭＦＴは５０℃以上であることが好ましく、より好ましくは７０℃以上である。
【００４４】
また、２種以上のポリマー微粒子分散物を含有する場合で平均粒径の異なる２種以上のポリマー微粒子分散物を用いる場合、粒径の大きい方が粒径の小さい方に比べて高いＴｇあるいはＭＦＴを有することが耐擦性、アルバム保存時のくっつき防止にいっそう効果的である。
【００４５】
また、２種以上のポリマー微粒子分散物を含有する場合、少なくとも１種は平均粒径が３００ｎｍ以上で、ＴｇあるいはＭＦＴは５０℃以上であるものを用いることが耐擦性、アルバム保存時のくっつき防止にいっそう効果的である。
【００４６】
また、２種以上のポリマー微粒子分散物を含有する場合、電荷種、電荷量の異なる複数種を用いることは、光沢発現、耐擦性向上の両立の観点で好ましい。
【００４７】
添加するポリマー微粒子分散物は、ヘッドのノズル部で乾燥した後にインクにて再分散しうるものを選択するのが好ましい。
【００４８】
添加するポリマー微粒子分散物は、ＵＶ光吸収能を有するものが好ましい。
添加するポリマー微粒子分散物は、酸化防止剤などの褪色防止能を有するものが好ましい。
【００４９】
次に色剤について説明する。
色剤としては、水性染料、顔料、着色微粒子等から選択することができる。水性染料を選択すると、本発明の効果が最も発揮できて好ましい。
【００５０】
水性染料としては酸性染料、直接染料、塩基性染料、反応性染料、あるいは食品用色素等が挙げられる。
【００５１】
以下に代表的染料を挙げるが、本発明はこれらに限定されるものではない。
〈直接染料〉
Ｃ．Ｉ．ダイレクトイエロー１、４、８、１１、１２、２４、２６、２７、２８、３３、３９、４４、５０、５８、８５、８６、１００、１１０、１２０、１３２、１４２、１４４、
Ｃ．Ｉ．ダイレクトレッド１、２、４、９、１１、１３、１７、２０、２３、２４、２８、３１、３３、３７、３９、４４、４７、４８、５１、６２、６３、７５、７９、８０、８１、８３、８９、９０、９４、９５、９９、２２０、２２４、２２７、２４３、
Ｃ．Ｉ．ダイレクトブルー１、２、６、８、１５、２２、２５、７１、７６、７８、８０、８６、８７、９０、９８、１０６、１０８、１２０、１２３、１６３、１６５、１９２、１９３、１９４、１９５、１９６、１９９、２００、２０１、２０２、２０３、２０７、２３６、２３７、
Ｃ．Ｉ．ダイレクトブラック２、３、７、１７、１９、２２、３２、３８、５１、５６、６２、７１、７４、７５、７７、１０５、１０８、１１２、１１７、１５４、
〈酸性染料〉
Ｃ．Ｉ．アシッドイエロー２、３、７、１７、１９、２３、２５、２９、３８、４２、４９、５９、６１、７２、９９、
Ｃ．Ｉ．アシッドオレンジ５６、６４、
Ｃ．Ｉ．アシッドレッド１、８、１４、１８、２６、３２、３７、４２、５２、５７、７２、７４、８０、８７、１１５、１１９、１３１、１３３、１３４、１４３、１５４、１８６、２４９、２５４、２５６、
Ｃ．Ｉ．アシッドバイオレット１１、３４、７５、
Ｃ．Ｉ．アシッドブルー１、７、９、２９、８７、１２６、１３８、１７１、１７５、１８３、２３４、２３６、２４９、
Ｃ．Ｉ．アシッドグリーン９、１２、１９、２７、４１、
Ｃ．Ｉ．アシッドブラック１、２、７、２４、２６、４８、５２、５８、６０、９４、１０７、１０９、１１０、１１９、１３１、１５５、
〈反応性染料〉
Ｃ．Ｉ．リアクティブイエロー１、２、３、１３、１４、１５、１７、３７、４２、７６、９５、１６８、１７５、
Ｃ．Ｉ．リアクティブレッド２、６、１１、２１、２２、２３、２４、３３、４５、１１１、１１２、１１４、１８０、２１８、２２６、２２８、２３５、
Ｃ．Ｉ．リアクティブブルー７、１４、１５、１８、１９、２１、２５、３８、４９、７２、７７、１７６、２０３、２２０、２３０、２３５、
Ｃ．Ｉ．リアクティブオレンジ５、１２、１３、３５、９５、
Ｃ．Ｉ．リアクティブブラウン７、１１、３３、３７、４６、
Ｃ．Ｉ．リアクティブグリーン８、１９、
Ｃ．Ｉ．リアクティブバイオレット２、４、６、８、２１、２２、２５、
Ｃ．Ｉ．リアクティブブラック５、８、３１、３９、
〈塩基性染料〉
Ｃ．Ｉ．ベーシックイエロー１１、１４、２１、３２、
Ｃ．Ｉ．ベーシックレッド１、２、９、１２、１３、
Ｃ．Ｉ．ベーシックバイオレット３、７、１４、
Ｃ．Ｉ．ベーシックブルー３、９、２４、２５、
顔料としては、従来公知の有色有機あるいは有色無機顔料を用いることができる。例えば、アゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等の有機顔料、カーボンブラック等の無機顔料が挙げられるが、本発明はこれらに限定されるものではない。
【００５２】
マゼンタまたはレッド用の顔料は、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００５３】
オレンジまたはイエロー用の顔料は、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等が挙げられる。
【００５４】
グリーンまたはシアン用の顔料は、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００５５】
また、ブラック用の顔料として、例えば、カーボンブラック等が挙げられる。
着色微粒子としては、色材を含有するポリマー粒子からなるものと、色材を含有するコア粒子にポリマーシェルを被服したコアシェル型のものとが挙げられる。本発明においてはコアシェル型の着色微粒子が好ましく、以下コアシェル型着色微粒子について説明する。
【００５６】
ポリマーコアは、主として色材を包含し、その堅牢性や色調を保持するのに寄与する。一方ポリマーシェルは色材を包含した微粒子のインクサスペンションとしての安定性を増す事に寄与し、さらにメディア上での色材の定着を促進、凝集を防止し、画質の向上に寄与する。また、色材の堅牢性、色調の保持にも貢献する。
【００５７】
ポリマーエマルジョン型水系インクに用いられる着色微粒子は、体積平均粒子径は５ｎｍ以上４００ｎｍ以下が好ましく、１０ｎｍ以上３００ｎｍ以下がさらに好ましい。
【００５８】
シェルに用いられるポリマー量が総ポリマー量の５質量％以上９５質量％以下であることが好ましい。５質量％より少ないとシェルの厚みが不十分で、色材を多く含有するコアの一部が粒子表面に現れ易くなる。また、シェルのポリマーが多すぎると、コアの色材保護能低下を起こし易い。さらに好ましくは１０質量％以上９０質量％以下である。
【００５９】
色材の総量は総ポリマー量に対して２０質量％以上１，０００質量％以下であることが好ましい。色材量がポリマーに比して少なすぎると、吐出後の画像濃度が上がらず、また、色材質量が多すぎるとポリマーの保護能が十分に得られない。
【００６０】
コアシェル型着色微粒子は、最初に色材を含有するポリマーコアを作製した後、ポリマーシェルを設ける方法と、コアシェルを同時に設ける手法とがある。
【００６１】
（微粒子コア作製後にシェルを設ける場合）
コアとなる色材含有ポリマーは、各種の手法で調製することができる。例えばモノマー中に油溶性染料を溶解させ、水中で乳化後、重合によりポリマー中に染料を封入する方法、ポリマーと色材を有機溶剤中に溶解し、水中で乳化後有機溶剤を除去する方法、染料溶液に多孔質のポリマー微粒子分散物を添加し、染料を微粒子に吸着、含浸させる手法などがある。それにポリマーシェルを設ける手法としては、コアとなるポリマーの水系サスペンションに水溶性のポリマー分散剤を添加し吸着させる手法、モノマーを徐々に滴下し、重合と同時にコア表面に沈着させる方法、あるいは、有機溶剤に溶解したポリマーを徐々に滴下し、析出と同時にコア表面に吸着させる方法などがある。
【００６２】
あるいは、顔料をポリマーと混練し、その後水系で分散しポリマー被覆顔料コアを作製し、さらに上記の方法によりシェル化を行うことも可能である。
【００６３】
（微粒子形成時にコアとシェルを同時に設ける手法）
コアとなるポリマーと色材を、重合後にシェルとなるモノマーに溶解または分散し、水中で懸濁後重合する手法や、その液を活性剤ミセルを含有する水中に徐々に滴下しながら乳化重合していく手法などがある。モノマーがコア、ポリマーがシェルとなってもよい。あるいは、重合後にコアとなりうるモノマーとシェルとなりうるモノマー混合液に色材を溶解または分散し、懸濁重合あるいは乳化重合する手法がある。
【００６４】
必要な粒子径を得るには、処方の最適化と、適当な乳化法の選定が重要である。処方は用いる色材、ポリマーによって異なるが、水中のサスペンションであるので、コアを構成するポリマーよりシェルを構成するポリマーの方が一般的に親水性が高いことが必要である。また、シェルを構成するポリマーに含有される色材は、前記のようにコアを構成するポリマー中より少ないことが好ましく、色材もシェルを構成するポリマーよりも親水性の低いことが必要である。親水性、疎水性は、例えば溶解性パラメータ（ＳＰ）を用いて見積もることができる。溶解性パラメータは、その値や、測定、計算法がＰＯＬＹＭＥＲ  ＨＡＮＤＢＯＯＫ第４版（ＪＯＨＮ  ＷＩＬＥＹ  ＆  ＳＯＮＳ，ＩＮＣ．）６７５ページからの記載が参考になる。
【００６５】
また、コアシェルで用いられるポリマーは、その数平均分子量が５００〜１００，０００、特に１，０００〜３０，０００であることが好ましい。
【００６６】
該ポリマーのＴｇは、各種用いることが可能であるが、用いるポリマーのうち、少なくとも１種以上はＴｇが１０℃以上であるものを用いる方が好ましい。
【００６７】
本発明においては、一般に知られているすべてのポリマーを使用可能であるが、特に好ましいポリマーは、主な官能基としてアセタール基を含有するポリマー、炭酸エステル基を含有するポリマー、水酸基を含有するポリマーおよびエステル基を有するポリマーである。上記のポリマーは、置換基を有していてもよく、その置換基は直鎖状、分岐、あるいは環状構造をとっていてもよい。また、上記の官能基を有するポリマーは、各種のものが市販されているが、常法によって合成することもできる。また、これらの共重合体は、例えば１つのポリマー分子中にエポキシ基を導入しておき、後に他のポリマーと縮重合させたり、光や放射線を用いてグラフト重合を行っても得られる。
【００６８】
上記ポリマーによって封入される色材について説明すると、該色材としては、上記ポリマーによって封入され得る色材であれば特に制限無く用いることができ、例えば、油性染料、分散染料、直接染料、酸性染料及び塩基性染料等を挙げることができるが、良好な封入性の観点から油性染料及び分散染料を用いることが好ましい。上記分散染料として、特に好ましい具体例を以下に示すが、これのみに限定されるものではない。特に好ましい具体例としては、Ｃ．Ｉ．ディスパーズイエロー５、４２、５４、６４、７９、８２、８３、９３、９９、１００、１１９、１２２、１２４、１２６、１６０、１８４：１、１８６、１９８、１９９、２０４、２２４及び２３７；Ｃ．Ｉ．ディスパーズオレンジ１３、２９、３１：１、３３、４９、５４、５５、６６、７３、１１８、１１９及び１６３；Ｃ．Ｉ．ディスパーズレッド５４、６０、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２３９、２４０、２５８、２７７、２７８、２８３、３１１、３２３、３４３、３４８、３５６及び３６２；Ｃ．Ｉ．ディスパーズバイオレッド３３；Ｃ．Ｉ．ディスパーズブルー５６、６０、７３、８７、１１３、１２８、１４３、１４８、１５４、１５８、１６５、１６５：１、１６５：２、１７６、１８３、１８５、１９７、１９８、２０１、２１４、２２４、２２５、２５７、２６６、２６７、２８７、３５４、３５８、３６５及び３６８；並びにＣ．Ｉ．ディスパーズグリーン６：１及び９等が挙げられる。一方、上記油性染料としては、以下に限定されるものではないが、特に好ましい具体例としては、例えば、Ｃ．Ｉ．ソルベント・ブラック３、７、２７、２９及び３４；Ｃ．Ｉ．ソルベント・イエロー１４、１６、１９、２９、５６及び８２；Ｃ．Ｉ．ソルベント・レッド１、３、８、１８、２４、２７、４３、５１、７２、７３、１３２及び２１８；Ｃ．Ｉ．ソルベント・バイオレット３；Ｃ．Ｉ．ソルベント・ブルー２、１１及び７０；Ｃ．Ｉ．ソルベント・グリーン３及び７；並びにＣ．Ｉ．ソルベント・オレンジ２等が挙げられる。
【００６９】
色材として、前記の水性染料も使用可能である。
また、色材として前記顔料を用いることも可能である。
【００７０】
本発明のインクジェット記録インクにおいて、色剤の添加量は発色性、耐光性、オゾン褪色防止性、インク吸収速度等を考慮して決めることが出来る。
【００７１】
また、色剤として水性染料を用いる場合、光沢の低下を考慮した範囲で顔料を併用することは発色性の観点で好ましい。
【００７２】
次にインク溶媒について説明する。本発明のインクジェット記録インクの好ましい形態は水を主溶媒とする水系インクである。このとき水と混合して用いる溶媒としては、例えば、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等が挙げられる。好ましい水溶性有機溶媒としては、多価アルコール類が挙げられる。さらに、多価アルコールと多価アルコールエーテルを併用することが、特に好ましい。
【００７３】
水溶性有機溶媒は、単独もしくは複数を併用しても良い。水溶性有機溶媒のインク中の添加量としては、総量で５〜６０質量％であり、好ましくは１０〜３５質量％である。
【００７４】
また、本発明のインクジェット記録インクには他に、吐出安定性、プリントヘッドやインクカートリッジとの適合性、保存安定性、画像保存性、その他の諸性能向上の目的に応じて、粘度調整剤、表面張力調整剤、比抵抗調整剤、分散剤、界面活性剤、紫外線吸収剤、酸化防止剤、退色防止剤、防ばい剤、防錆剤等を適宜添加することもできる。
【００７５】
本発明のインクジェット記録インクの粘度は、１．５〜１０ｍＰａ・ｓの範囲で選択することが好ましい。特に３．０〜８ｍＰａ・ｓの範囲で選択することは特に好ましい。インクの表面張力は、２０〜５０ｍＮ／ｍの範囲で選択することが好ましい。特に、２５〜４５ｍＮ／ｍの範囲で選択することが好ましい。
【００７６】
次に本発明に用いられる記録媒体について説明する。
記録媒体としては、普通紙、コート紙、キャストコート紙、光沢紙等一般に用いるものを用いることが出来る。
【００７７】
中でも、レジンコート紙のような耐水性支持体や、フィルム上にインク吸収層を塗設したものが、オゾン褪色防止に効果的であり、かつ高い光沢が得られるために好ましい。
【００７８】
インク吸収層としては一般的に水溶性バインダーを主成分とする膨潤タイプと、フィラー、バインダーからなる空隙タイプがあるが、高いインク吸収性を有し高速印字適正を有する空隙タイプを特に好ましく用いることが出来る。
【００７９】
以下、空隙型記録媒体について説明する。
空隙型インク吸収層は、少量のバインダーとフィラーから主として形成されるが、フィラーとしては、無機微粒子が、より高い発色濃度を与え、かつより小粒径の微粒子が得られやすい点から好ましい。
【００８０】
無機微粒子の例としては、例えば、軽質炭酸カルシウム、重質炭酸カルシウム、炭酸マグネシウム、カオリン、クレー、タルク、硫酸カルシウム、硫酸バリウム、二酸化チタン、酸化亜鉛、水酸化亜鉛、硫化亜鉛、炭酸亜鉛、ハイドロタルサイト、珪酸アルミニウム、ケイソウ土、珪酸カルシウム、珪酸マグネシウム、合成非晶質シリカ、コロイダルシリカ、アルミナ、コロイダルアルミナ、擬ベーマイト、水酸化アルミニウム、リトポン、ゼオライト、水酸化マグネシウム等の白色無機顔料等を挙げることができる。
【００８１】
上記無機微粒子は、１次粒子のままでバインダー中に均一に分散された状態で用いられることも、また、２次凝集粒子を形成してバインダー中に分散された状態で添加されても良いが、後者がより好ましい。
【００８２】
上記無機微粒子の形状は本発明では特に制約を受けず、球状、棒状、針状、平板状、数珠状の物であっても良い。無機微粒子は、その平均粒径は３〜２００ｎｍのものが好ましい。平均粒径が２００ｎｍを越える微粒子を使用した場合には記録媒体の光沢性が低下したり、あるいは表面での光散乱による最高濃度の低下が生じたりして鮮明な画像が得にくくなる。平均粒径の下限は特に限定されないが粒子の製造上の観点から概ね３ｎｍ以上、特に６ｎｍ以上が好ましい。特に好ましい無機微粒子は、その平均粒径が１０〜１００ｎｍである。
【００８３】
上記において、無機微粒子の平均粒径は、粒子そのものあるいは空隙層の断面や表面を電子顕微鏡で観察し、多数個の任意の粒子の粒径を求めてその単純平均値（個数平均）として求められる。ここで個々の粒径はその投影面積に等しい円を仮定した時の直径で表したものである。
【００８４】
無機微粒子としては、低コストであることや高い反射濃度が得られる観点から低屈折率の微粒子であることが好ましく、シリカ、中でも気相法で合成されたシリカまたはコロイダルシリカがより好ましい。また、カチオン表面処理された気相法シリカ、カチオン表面処理されたコロイダルシリカ及びアルミナ、コロイダルアルミナ、擬ベーマイト等も用いることができる。
【００８５】
空隙型のインク吸収層に用いられる無機微粒子の添加量は、要求されるインク吸収容量、空隙層の空隙率、無機微粒子の種類、親水性バインダーの種類に大きく依存するが、一般には記録媒体１ｍ２当たり、通常３〜３０ｇ、好ましくは５〜２５ｇである。空隙型インク吸収層に用いられる無機微粒子とポリビニルアルコールの比率は、質量比で通常２：１〜２０：１であり、特に３：１〜１０：１であることが好ましい。
【００８６】
次に、インクジェット記録媒体に用いられる支持体について説明する。
インクジェット記録媒体の支持体としては、吸水性支持体であっても非吸水性の支持体であってもよい。
【００８７】
非吸水性支持体としては、プラスチック樹脂フィルム支持体、あるいは紙の両面をプラスチック樹脂フィルムで被覆した支持体が挙げられる。プラスチック樹脂フィルム支持体としては、例えば、ポリエステルフィルム、ポリ塩化ビニルフィルム、ポリプロピレンフィルム、セルローストリアセテートフィルム、ポリスチレンフィルムあるいはこれらの積層したフィルム支持体等が挙げられる。これらのプラスチック樹脂フィルムは、透明または半透明なものも使用できる。
【００８８】
本発明においては、プリント時のコックリング（しわ）が発生しない非吸水性支持体が好ましく、特に好ましい支持体は、紙の両面をプラスチック樹脂で被覆した支持体であり、最も好ましいのは紙の両面をポリオレフィン樹脂で被覆した支持体である。
【００８９】
以下、本発明で特に好ましい支持体である紙の両面をポリオレフィン樹脂で被覆した支持体について説明する。
【００９０】
前記支持体に用いられる紙は、木材パルプを主原料とし、必要に応じて木材パルプに加えてポリプロピレン等の合成パルプあるいはナイロンやポリエステル等の合成繊維を用いて抄紙される。木材パルプとしてはＬＢＫＰ、ＬＢＳＰ、ＮＢＫＰ、ＮＢＳＰ、ＬＤＰ、ＮＤＰ、ＬＵＫＰ、ＮＵＫＰのいずれも用いることができるが短繊維分の多いＬＢＫＰ、ＮＢＳＰ、ＬＢＳＰ、ＮＤＰ、ＬＤＰをより多く用いることが好ましい。ただし、ＬＢＳＰ及び／またはＬＤＰの比率は１０〜７０％が好ましい。上記パルプは、不純物の少ない化学パルプ（硫酸塩パルプや亜硫酸塩パルプ）が好ましく用いられ、また漂白処理を行って白色度を向上させたパルプも有用である。
【００９１】
紙中には、例えば、高級脂肪酸、アルキルケテンダイマー等のサイズ剤、炭酸カルシウム、タルク、酸化チタン等の白色顔料、スターチ、ポリアクリルアミド、ポリビニルアルコール等の紙力増強剤、蛍光増白剤、ポリエチレングリコール類等の水分保持剤、分散剤、４級アンモニウム等の柔軟化剤等を適宜添加することができる。
【００９２】
抄紙に使用するパルプの濾水度は、ＣＳＦの規定で２００〜５００ｍｌが好ましく、また、叩解後の繊維長がＪＩＳ  Ｐ  ８２０７に規定される２４メッシュ残分と４２メッシュ残分の和が３０〜７０％が好ましい。なお、４メッシュ残分は２０％以下であることが好ましい。
【００９３】
紙の坪量は５０〜２５０ｇが好ましく、特に、７０〜２００ｇが好ましい。紙の厚さは５０〜２１０μｍが好ましい。
【００９４】
紙は、抄紙段階または抄紙後にカレンダー処理して高平滑性を与えることもできる。紙密度は０．７〜１．２ｇ／ｍ２（ＪＩＳ  Ｐ  ８１１８）が一般的である。更に原紙剛度はＪＩＳ  Ｐ  ８１４３に規定される条件で２０〜２００ｇが好ましい。
【００９５】
紙表面には表面サイズ剤を塗布しても良く、表面サイズ剤としては前記原紙中に添加できるのと同様のサイズ剤を使用できる。
【００９６】
紙のｐＨは、ＪＩＳ  Ｐ  ８１１３で規定された熱水抽出法により測定された場合、ｐＨ５〜９であることが好ましい。
【００９７】
次に、この紙の両面を被覆するポリオレフィン樹脂について説明する。
この目的で用いられるポリオレフィン樹脂としては、ポリエチレン、ポリプロピレン、ポリイソブチレン、ポリエチレンが挙げられるが、プロピレンを主体とする共重合体等のポリオレフィン類が好ましく、ポリエチレンが特に好ましい。
【００９８】
以下、特に好ましいポリエチレンについて説明する。
紙表面及び裏面を被覆するポリエチレンは、主として低密度のポリエチレン（ＬＤＰＥ）及び／または高密度のポリエチレン（ＨＤＰＥ）であるが、他のＬＬＤＰＥやポリプロピレン等も一部使用することができる。
【００９９】
特に、塗布層側のポリオレフィン層は、ルチルまたはアナターゼ型の酸化チタンをその中に添加し、不透明度及び白色度を改良したものが好ましい。酸化チタン含有量はポリオレフィンに対して概ね１〜２０％、好ましくは２〜１５％である。
【０１００】
ポリオレフィン層中には白地の調整を行うための耐熱性の高い着色顔料や蛍光増白剤を添加することができる。
【０１０１】
着色顔料としては、例えば、群青、紺青、コバルトブルー、フタロシアニンブルー、マンガンブルー、セルリアン、タングステンブルー、モリブデンブルー、アンスラキノンブルー等が挙げられる。
【０１０２】
蛍光増白剤としては、例えば、ジアルキルアミノクマリン、ビスジメチルアミノスチルベン、ビスメチルアミノスチルベン、４−アルコキシ−１，８−ナフタレンジカルボン酸−Ｎ−アルキルイミド、ビスベンズオキサゾリルエチレン、ジアルキルスチルベン等が挙げられる。
【０１０３】
紙の表裏のポリエチレンの使用量は、インク吸収層の膜厚やバック層を設けた後で低湿及び高湿化でのカールを最適化するように選択されるが、一般にはポリエチレン層の厚さはインク吸収層側で１５〜５０μｍ、バック層側で１０〜４０μｍの範囲である。表裏のポリエチレンの比率はインク受容層の種類や厚さ、中紙の厚み等により変化するカールを調整する様に設定されるのが好ましく、通常は表／裏のポリエチレンの比率は、厚みで概ね３／１〜１／３である。
【０１０４】
更に、上記ポリエチレンで被覆紙支持体は、以下（１）〜（７）の特性を有していることが好ましい。
【０１０５】
（１）引っ張り強さは、ＪＩＳ  Ｐ  ８１１３で規定される強度で縦方向が１９．６〜２９４Ｎ、横方向が９．８〜１９６Ｎであることが好ましい。
【０１０６】
（２）引き裂き強度は、ＪＩＳ  Ｐ  ８１１６で規定される強度で縦方向が０．２０〜２．９４Ｎ、横方向が０．０９８〜２．４５Ｎが好ましい。
【０１０７】
（３）圧縮弾性率は、９．８ｋＮ／ｃｍ２が好ましい。
（４）不透明度は、ＪＩＳ  Ｐ  ８１３８に規定された方法で測定したときに８０％以上、特に８５〜９８％が好ましい。
【０１０８】
（５）白さは、ＪＩＳ  Ｚ  ８７２７で規定されるＬ＊、ａ＊、ｂ＊が、Ｌ＊＝８０〜９６、ａ＊＝−３〜＋５、ｂ＊＝−７〜＋２であることが好ましい。
【０１０９】
（６）クラーク剛直度は、記録媒体の搬送方向のクラーク剛直度が５０〜３００ｃｍ３／１００である支持体が好ましい。
【０１１０】
（７）原紙中の水分は、中紙に対して４〜１０％が好ましい。
（８）インク受容層を設ける光沢度（７５度鏡面光沢度）は１０〜９０％が好ましい。
【０１１１】
インクジェット記録媒体のインク吸収層は単一の層構成を有するインク吸収層であっても多層構成からなるインク吸収層であっても良いが、環境湿度が変化した際の色変化がより少ない多層構成のインク吸収層がより好ましく、インク吸収層が少なくとも２層からなり、非吸水性支持体から最も離れたインク吸収層にカチオン性ポリマーを含有することが好ましい。
【０１１２】
インクジェット記録媒体のインク吸収層は硬膜剤を含有しても良い。
硬膜剤としては、前述のホウ酸も硬膜作用を有するがこれ以外に、エポキシ系硬膜剤（例えば、ジグリシジルエチルエーテル、エチレングリコールジグリシジルエーテル、１，４−ブタンジオールジグリシジルエーテル、１，６−ジグリシジルシクロヘキサン、Ｎ，Ｎ−ジグリシジル−４−グリシジルオキシアニリン、ソルビトールポリグリシジルエーテル、グリセロールポリグリシジルエーテル等）、アルデヒド系硬膜剤（例えば、ホルムアルデヒド、グリオキザール等）、活性ハロゲン系硬膜剤（例えば、２，４−ジクロロ−４−ヒドロキシ−１，３，５−ｓ−トリアジン等）、活性ビニル系化合物（例えば、１，３，５−トリスアクリロイル−ヘキサヒドロ−ｓ−トリアジン、ビスビニルスルホニルメチルエーテル等）、アルミ明礬、イソシアネート化合物等が挙げられる。
【０１１３】
硬膜剤の使用量は、ポリビニルアルコールの種類及び量、硬膜剤の種類、無機微粒子の種類等により変化するが、通常ポリビニルアルコール１ｇ当たり５〜５００ｍｇ、好ましくは１０〜３００ｍｇである。
【０１１４】
インクジェット記録媒体のインク吸収層及び必要に応じて設けられるその他の層には、前記した以外に各種の添加剤を添加することができる。
【０１１５】
上記の添加剤としては、例えば、ポリスチレン、ポリアクリル酸エステル類、ポリメタクリル酸エステル類、ポリアクリルアミド類、ポリエチレン、ポリプロピレン、ポリ塩化ビニル、ポリ塩化ビニリデン、またはこれらの共重合体、尿素樹脂、またはメラミン樹脂等の有機ラテックス微粒子、カチオンまたはノニオンの各種界面活性剤、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤、硫酸、リン酸、クエン酸、水酸化ナトリウム、水酸化カリウム、炭酸カリウム等のｐＨ調整剤、消泡剤、防腐剤、増粘剤、帯電防止剤、マット剤等の公知の各種添加剤を含有させることもできる。
【０１１６】
インクジェット記録媒体において、多孔質層及び下引き層など必要に応じて適宜設けられる各種の親水性層を支持体上に塗布する方法は、公知の方法から適宜選択して行うことができる。好ましい方法は、各層を構成する塗布液を支持体上に塗設して乾燥して得られる。この場合、２層以上を同時に塗布することもでき、特に、全ての親水性バインダー層を１回の塗布で形成する多層同時塗布方法が好ましい。
【０１１７】
塗布方式としては、例えば、ロールコーティング法、ロッドバーコーティング法、エアナイフコーティング法、スプレーコーティング法、カーテン塗布方法あるいは米国特許第２，６８１，２９４号記載のホッパーを使用するエクストルージョンコート法が好ましく用いられる。
【０１１８】
記録媒体中には色剤の定着剤として、カチオンポリマーや多価金属塩を用いることが出来る。このときカチオンポリマー添加量が多いとインク吸収速度が低下して好ましくない。特にインクにポリマー微粒子分散物を添加した場合、ポリマー微粒子分散物によるインク吸収阻害があるため、記録媒体としてのインク吸収性は特に高いことが好ましい。
【０１１９】
特にフィラー／（水溶性バインダー＋カチオンポリマー）の比率が、３〜１２の範囲で調整するとポリマー微粒子分散物によるインク吸収阻害を最低限にすることができ、画質劣化を引き起こすことなく高速印字ができる。
【０１２０】
また、このときカチオンポリマーを減量した分、多価金属塩を用いて色剤の定着剤を確保するよう調整することができる。
【０１２１】
次に、記録方法について説明する
本発明のインクジェット記録方法で用いるプリンターは、市販されているプリンターのように記録媒体収納部、搬送部、インクカートリッジ、インクジェットプリントヘッドを有するものであれば特に制約はないが、少なくともロール状の記録媒体収納部、搬送部、インクジェットプリントヘッド、切断部、及び加圧部、必要に応じて加熱部、記録プリント収納部から構成される一連のプリンターセットであると、インクジェット写真を商用利用する場合に有用である。
【０１２２】
記録ヘッドは、ピエゾ方式、サーマル方式、コンティニュアス方式のいずれでもよいが、インク吐出での安定性の観点からピエゾ方式が好ましい。
【０１２３】
本発明の記録方法において、インク中に含まれているポリマー微粒子分散物の成膜を促進する目的で、記録前、記録時に記録媒体を加熱したり、記録後にプリントを加熱、もしくは加圧の少なくとも１工程を施すことができる。
【０１２４】
【実施例】
以下、具体例により本発明を具体的に説明するが、本発明はこれらに限定されるものではない。なお、％は質量％を表す。
【０１２５】
下記のようにしてインクセットを調製した。
〔インクセット１の調製〕
〈濃インクの調製〉
ジエチレングリコール                                          １０％
グリセリン                                                    １０％
トリエチレングリコールモノブチルエーテル                      １０％
染料                                                            ３％
サーフィノール４６５（日信化学工業社製）                    ０．５％
ポリマー微粒子分散物：アクリル系エマルジョン（Ｔｇ＜５℃、平均粒径６０
ｎｍ）                                            固形分換算で０．２％
純水                                                            残部
染料は、イエローはダイレクトイエロー８６、マゼンタはダイレクトレッド２２７、シアンはダイレクトブルー１９９、黒はフードブラック２を使用し、Ｙ、Ｍ、Ｃ、Ｂｋの４色の濃インクを得た。
【０１２６】
〈淡インクの調製〉
ジエチレングリコール                                          １０％
グリセリン                                                    １０％
トリエチレングリコールモノブチルエーテル                      １０％
染料                                                        ０．８％
サーフィノール４６５                                        ０．５％
ポリマー微粒子分散物：アクリル系エマルジョン（Ｔｇ＜５℃、平均粒径６０
ｎｍ）                                            固形分換算で０．２％
純水                                                            残部
染料は、マゼンタはダイレクトレッド２２７、シアンはダイレクトブルー１９９を使用し、Ｍ、Ｃの２色の淡インクを得た。
【０１２７】
インクセット１の各６色インクの各ポリマー微粒子分散物を表１のごとく変化してインクセット２〜１９を作製した。
【０１２８】
以下のようにして記録媒体を作製した。
〈記録媒体１の作製〉
厚さ約２２０μｍのレジンコート原紙上に、下記の成分を下記の付き量になるようにして調整して記録媒体１を作製した。なお、適量の活性剤とホウ酸を添加して用いた。作製した記録媒体１は、幅１２．７ｃｍのロール紙に加工した。
【０１２９】
気相法シリカ（Ａ−３００、日本エアロジル工業株式会社製、一次平均粒径７
ｎｍ）                                                ２２．０ｇ／ｍ２
ポリビニルアルコール（ＰＶＡ２３５  クラレ製）        ３．９ｇ／ｍ２
カチオンポリマーＰ−１                                ２．３ｇ／ｍ２
フィラー／（水溶性バインダー＋カチオンポリマー）の比率    ３．５５
〈記録媒体２の作製〉
気相法シリカ（Ａ−３００）                          １９．０ｇ／ｍ２
ポリビニルアルコール（ＰＶＡ２３５  クラレ製）        ３．６ｇ／ｍ２
カチオンポリマー                                      ２．８ｇ／ｍ２
フィラー／（水溶性バインダー＋カチオンポリマー）の比率    ２．９７
〈記録媒体３の作製〉
アルミナ（カタロイド、触媒化学社製）                ４５．０ｇ／ｍ２
ポリビニルアルコール（ＰＶＡ１１７  クラレ製）            ４ｇ／ｍ２
カチオンポリマー                                          １ｇ／ｍ２
フィラー／（水溶性バインダー＋カチオンポリマー）の比率        ９
【０１３０】
【化１】
2005015509.tif 000002
【０１３１】
〈インクジェットプリントの作製〉
上記インクセットを６色ヘッド（ピエゾタイプ：５１２ノズル）を搭載したプリンタにセットし、記録媒体として上記で作製したロール状の記録媒体１〜３、膨潤型としてイーストマンコダック社製Ｕｌｔｉｍａ、及びセイコーエプソン社製スーパーファイン専用紙を用い、１４４０ｄｐｉ×１４４０ｄｐｉ（ｄｐｉは２．５４ｃｍ当たりのドット数を表す。）で、記録媒体の搬送速度１８ｍ／時間でプリントした。
【０１３２】
以下の方法によりプリントの画像評価を行った。
オゾン褪色：ニュートラル画像（Ｙ，Ｍ，Ｃ各濃度０．７）をオゾン試験機（スガ試験機械（株）社製オゾンウェザーメーターＯＭＳ−Ｈ）を用いて、オゾン濃度６ｐｐｍで１０時間曝露した。曝露後、Ｙ，Ｍ，Ｃ濃度を測定し、Ｙ，Ｍ，Ｃの濃度残存率を求めた。マゼンタ濃度の残存率が最も低いので、オゾン褪色としてＭ濃度の残存率を表１に記した。
【０１３３】
インク吸収性：えび茶色の１０段ウエッジをプリントし、ビーディングの発生する段数を求めた。１０段が最も濃く、１０段でもビーディングの発生がなかったものを「発生なし」と表示した。
【０１３４】
光沢性：黒べた画像について、ＪＩＳ−Ｚ−８７４１に従って６０度鏡面光沢度を測定した。測定には日本電色工業社製変角光沢度計（ＶＧＳ−１００１ＤＰ）を用いた。
【０１３５】
写像性Ｃ値：黒べた画像について、写像性をＪＩＳ  Ｋ７１０５によるＣ値で示し、画像表面に対面する物体の像を写す表面性を評価した。本発明においては、試料に当てる角度を６０度にして測定した。
【０１３６】
評価結果を表１に示す。
【０１３７】
【表１】
2005015509.tif 000003
【０１３８】
ポリマー微粒子分散物の平均粒径と添加量を、本発明の特定の範囲とすることにより、インク吸収速度が速く、得られた画像のオゾン褪色防止効果が高く、画像部の光沢性も良好なプリントが得られることが分かる。
【０１３９】
【発明の効果】
ポリマー微粒子分散物の平均粒径と添加量を、本発明の特定の範囲とすることにより、インク吸収速度が速く、得られた画像のオゾン褪色防止効果が高く、画像部の光沢性も良好なインクジェット記録インクを提供することができた。